(57)【要約】  プリーツ加工可能／成形可能な不織繊維構造を製造するためのメルトブローシステムは、複数の繊維を受け取るように配置されたコレクタ、約５００以下のメルトフローインデックスを有する第１の供給液体ポリマーに流体連通する第１のダイ、及び約５００以上のメルトフローインデックスを有する第２の供給液体ポリマーに流体連通する第２のダイを含む。第１のダイは、コレクタの表面に対向する複数の紡糸ノズルを含む同心空気型の構成を備える。第２のダイは、第１のダイの紡糸ノズルよりも小さいキャピラリー直径を有する複数の紡糸ノズルを含み、第２の繊維を引き出し、第１の複数の繊維と第２の複数の繊維とがコレクタの表面上に様々な繊維径を備えた混繊不織ウェブを形成するように配置される。
2017519913.tif 000002
【特許請求の範囲】
【請求項１】
不織繊維構造を製造するためのメルトブローシステムであって、
複数の繊維を受け取るように配置された表面を有するコレクタと、
約５００以下のメルトフローインデックスを有する第１の供給液体ポリマーに流体連通する第１のダイと、を含み、第１のダイは、コレクタの表面に対向する複数の紡糸ノズルを含み、第１のダイは、それぞれのノズルを囲む個別の同心空気噴流を備えたノズルを含む同心空気型の構成を備え、第１のダイは、約１０μｍよりも小さい繊維径を有する第１の複数の繊維を引き出すように構成されており、
約５００以上のメルトフローインデックスを有する第２の供給液体ポリマーに流体連通する第２のダイをさらに含み、第２のダイは、第１のダイの紡糸ノズルよりも小さいキャピラリー直径を有する複数の紡糸ノズルを含み、第２のダイは、約１０μｍよりも小さい繊維径を有する第２の複数の繊維を引き出し、第１の複数の繊維と第２の複数の繊維とがコレクタの表面上に混繊不織ウェブを形成するように配置され、繊維からなる混繊不織ウェブは、様々な繊維径を有し、第１の複数の繊維は、第２の複数の繊維よりも大きい平均直径を有しており、
コレクタの表面上の混繊不織ウェブに任意選択で第３の材料を導入するように配置された任意選択の適用装置をさらに含む、ことを特徴とするメルトブローシステム。
【請求項２】
第２のダイは、それぞれのノズルを囲む個別の同心空気噴流を備えたノズルを含む同心空気型ダイであるか、または、ダイ先端部の両側からの空気流が衝突する単列キャピラリー型ダイであることを特徴とする請求項１に記載のメルトブローシステム。
【請求項３】
第１のダイは、約５００μｍから約８５０μｍの範囲のキャピラリー直径を有する紡糸ノズルを有し、第２のダイは、約１００μｍから約５００μｍの範囲のキャピラリー直径を有する紡糸ノズルを有することを特徴とする請求項１に記載のメルトブローシステム。
【請求項４】
第１の供給液体ポリマーは、第２の供給液体ポリマーと同じポリマー種であり、第１の供給液体ポリマーの融液流動粘度は、第２の供給液体ポリマーの融液流動粘度と異なることを特徴とする請求項１に記載のメルトブローシステム。
【請求項５】
第１の供給液体ポリマーは、第２の供給液体ポリマーと異なるポリマー種であることを特徴とする請求項１に記載のメルトブローシステム。
【請求項６】
第２の供給液体ポリマーは、第１のポリオレフィンポリマーを含み、第１の供給液体ポリマーは、ポリアミド、ポリエステル、エラストマー、第２のポリオレフィン、及びこれらの組合せのうちの少なくとも１つを含むことを特徴とする請求項１に記載のメルトブローシステム。
【請求項７】
第２の供給液体ポリマーは、ポリプロピレンを含み、第１の液体供給ポリマーは、ポリブチレンテレフタレートを含むことを特徴とする請求項１に記載のメルトブローシステム。
【請求項８】
第３の材料は、粒子材料、繊維材料、複数のカプセル、及びこれらの組合せからなるグループから選択されることを特徴とする請求項１に記載のメルトブローシステム。
【請求項９】
第３の材料は、複数の繊維を含むカーディングされたウェブもしくは繊維構造、フィルム状材料、または紙であることを特徴とする請求項１に記載のメルトブローシステム。
【請求項１０】
不織繊維構造を製造するためのメルトブローシステムであって、
混繊ウェブを形成するように構成可能な第１のダイを含み、第１のダイは、個別の同心空気噴流を伴うノズルを備えた複数列同心空気型ダイであり、第１のダイは、第１の融液粘度を有する第１のポリマーを含む第１の繊維を引き出すように構成され、
混繊ウェブを形成するように構成可能な第２のダイをさらに含み、第２のダイは、個別の同心空気噴流を伴うノズルを備えた複数列同心空気型ダイであり、第２のダイは、第２の融液粘度を有する第２のポリマーを含む第２の繊維を引き出すように構成され、
第１の繊維及び第２の繊維を受け取るように配置されたコレクタと、
混繊ウェブに第３の材料を任意選択で導入する任意選択の適用装置と、をさらに含んでおり、
第１のダイは、複数列のキャピラリーを含み、それぞれのキャピラリーは、約１００μｍから約５００μｍの範囲の直径を有し、第２のダイは、複数列のキャピラリーを含み、それぞれのキャピラリーは、約５００μｍから約８５０μｍの範囲の直径を有する、ことを特徴とするメルトブローシステム。
【請求項１１】
約５００以下のメルトフローインデックスを有するポリマーからなる第１の複数の繊維、及び、約５００以上のメルトフローインデックスを有するポリマーからなる第２の複数の繊維を含み、第１の複数の繊維と第２の複数の繊維の両方は、約１０μｍよりも小さい繊維径を有し、第１の複数の繊維は、第２の複数の繊維よりも大きい平均繊維径を有している、直径の異なる複数の混繊メルトブロー繊維を含む不織繊維構造。
【請求項１２】
第２のポリマーは、第１のポリオレフィンポリマーを含み、第１のポリマーは、ポリアミド、ポリエステル、エラストマー、第２のポリオレフィン、及びこれらの組合せのうちの少なくとも１つを含むことを特徴とする請求項１１に記載の不織繊維構造。
【請求項１３】
第２のポリマーは、ポリプロピレンを含み、第１のポリマーは、ポリブチレンテレフタレートを含むことを特徴とする請求項１１に記載の不織繊維構造。
【請求項１４】
プリーツ加工または成形されたフィルター媒質の形をなすことを特徴とする請求項１１に記載の不織繊維構造。
【請求項１５】
混繊メルトブロー繊維の不織繊維構造を形成する方法であって、
第１の液体ポリマー及び第２の液体ポリマーを請求項１から１０のいずれか１項に記載のメルトブローシステムに導入するステップと、
第１のダイから第１の複数の繊維を引き出すステップと、
第２のダイから第２の複数の繊維を引き出すステップと、
混繊メルトブロー繊維構造を形成するために、第１の複数の繊維及び第２の複数の繊維をコレクタの表面上に収集するステップと、を含み、
混繊メルトブロー繊維構造は、約５００以下のメルトフローインデックスを有するポリマーからなる第１の複数の繊維、及び、約５００以上のメルトフローインデックスを有するポリマーからなる第２の複数の繊維を含み、第１の複数の繊維と第２の複数の繊維の両方は、約１０μｍよりも小さい繊維径を有し、第１の複数の繊維は、第２の複数の繊維よりも大きい平均繊維径を有している、ことを特徴とする方法。
【請求項１６】
不織繊維構造は、プリーツ加工可能または成形可能であることを特徴とする請求項１５に記載の方法。
【発明の詳細な説明】
【技術分野】
【０００１】
本発明は、混繊不織繊維構造を形成するように構成可能な２つ以上のダイを含むメルトブローシステム、並びに、粒子及び他の添加剤をウェブに組み込むこのようなシステムを使用して形成される混繊不織繊維構造に関する。
【背景技術】
【０００２】
合成繊維は、より強く、より薄く、そしてより軽い製品を提供するために、多くの多様な用途で広く使用されている。さらに、熱可塑性の合成繊維は、通常、熱融着性があるため、不織布の製造業者にとって、単独でも、または他の非熱可塑性の繊維（例えば、綿、毛、及び、木材パルプ）との混合においても特に魅力がある。そして、不織繊維網は、従来の織布に代わってますます使用されており、その理由の一部は、製造コストが低いことである。不織繊維は、初期的には、天然または人工の未結合の繊維または長繊維である。不織繊維構造（不織布）の製造における重要な工程には、様々な繊維または長繊維を結合することが含まれる。繊維または長繊維が結合される方法は様々であり、その方法には、機械的方法及び化学的方法の両方が含まれ、それらは最終製品の所望の特性に部分的に基づいて選択される。
【０００３】
メルトブロー法は、溶融ポリマー流を高速のガス噴流中に射出することによって、マイクロ繊維を製造するために使用可能な溶融紡糸工程である。従来のメルトブロー繊維構造は、高度に延伸されたマイクロ繊維及びナノ繊維のウェブを形成するために、低分子量かつ低粘度のポリマーから形成される。例えば、従来のメルトブロー繊維構造の多くは、ポリプロピレン（ＰＰ）から形成される。これは、微細繊維を形成するために必要な低粘度のポリプロピレンが容易に入手可能であるからである。メルトブロー繊維構造は、ポリブチレンテレフタレート（ＰＢＴ）、ポリエチレンテレフタレート（ＰＥＴ）、ナイロン、及び他の繊維グレードのポリマーから形成することも可能ではあるものの、これらのポリマーは、粘度が高いために繊維が大きくなり、メルトブロー繊維構造として望ましくない場合がある。メルトブロー繊維構造は、一般に、ＨＶＡＣフィルターからフェイスマスクまで、また人工呼吸器から液体の濾過までに及ぶフィルターの用途で使用されるからである。このように、従来のメルトブロー繊維は微細なものであり、それらから形成される繊維構造は、弱く、かつ伸長性が限定されている。この結果、従来のメルトブロー繊維構造では、プリーツ加工（ひだ付け）及び／または成形をすることが困難な場合がある。
【０００４】
メルトブロー繊維を強化または改質するために、添加剤が使用されている。同様に、メルトブロー繊維構造の成形、プリーツ加工、または整形が容易になるようにメルトブロー繊維構造を強化し、高い伸長性を与えるため、様々な結合法または他の処理をメルトブロー繊維構造に対して適用することができる。例えば、Ｌｅｇａｒｅへ付与された欧州特許第０８４８６３６号、Ａｉｇｎｅｒ等へ付与された欧州特許第０４９８００２号、Ｓｔｒａｕｓｓに付与された欧州特許第１０５０３３１号、Ｄｉｃｋｅｒｓｏｎ等に付与された欧州特許第１２０８９５９号、Ｄｏｈｅｒｔｙに付与された欧州特許第１３３９４７７号、Ｗｕに付与された欧州特許第２０４３７５６号、Ｂｒａｎｄｎｅｒ等に付与された欧州特許第２０４９２２６号、Ａｎｇａｄｊｉｖａｎｄ等に付与された欧州特許第２１６２０２８号、Ｆｒｅｅｍａｎ等に付与された欧州特許第２２２７３０８号、Ｏｓｅｎｄｏｒｆに付与された米国特許第５３０６３２１号、Ｏｓｅｎｄｏｒｆに付与された米国特許第５４２７５９７号、Ｍｕｌｌｉｎｓ等に付与された米国特許第６５８５８３８号、Ｈｏｒｎｆｅｃｋ等に付与された米国特許第７３２６２７２号、Ｐｔａｋ等に付与された米国特許第８３４３２５１号、及びＬｉｍ等に付与された米国特許第８３６１１８０号を参照されたい。これらの文献は、参照により本明細書に援用される。メルトブロー繊維構造のプリーツ加工性を改善する試みについては、米国特許第５３０６３２１号、米国特許第５４２７５９７号、米国特許第７３２６２７２号、米国特許第８３６１１８０号、米国特許第８３４３２５１号、欧州特許出願公開第１３９４７７号、欧州特許出願公開第２０４３７５６号、欧州特許第２０４９２２６号、欧州特許第２１６２０２８号、欧州特許第２１６７７１４号、及び欧州特許出願公開第２２２７３０８号も参照されたい。これらの文献は、参照により本明細書に援用される。
【０００５】
メルトブロー繊維構造のプリーツ加工性を改善するために多くの試みがなされてきた。例えば、プリーツ加工をしやすくするために、メルトブロー繊維構造を積層化して、より重いスパンボンド繊維構造またはスクリムとすることが通例である。このような場合、メルトブロー繊維構造は、スパンボンドされたウェブまたはスクリムに付着され、所望形状を保持するように機能するこの重い層によって担持される。例えば、参照により本明細書に援用される欧州特許第１０５０３３１号では、２層または多層の繊維構造が使用され、それらの１つの層が、メルトブローされた中間層である。欧州特許第０８４８６３６号及び欧州特許出願公開第０４９８００２号に例示される繊維構造も参照されたい。これらの文献は、参照により本明細書に援用される。例えば、メルトブローされた中間層に剛性を追加し、それによってプリーツ加工を可能にするために、超音波結合も使用される。例えば、米国特許第６５８５８３８号及び欧州特許第１２０８９５９号を参照されたい。これらの文献は、参照により本明細書に援用される。
【０００６】
複合繊維構造が形成されるように複数のメルトブロー繊維流を混合できることが知られている。例えば、米国特許第３９７１３７３号、米国特許第７７５４０４１号、米国特許第７６８２５５４号、米国特許第７８０７５９１号、及び米国特許第８３７２１７５号を参照されたい。これらの文献は、参照により本明細書に援用される。加えて、第３の材料（例えば、繊維及び／または粒子）を混繊ウェブ内に、及び／または、単一のメルトブロー繊維流内に、堆積させることができる。例えば、欧州特許出願公開第０１５６１６０号及び欧州特許出願公開第００８０３８２号を参照されたい。これらの文献は、参照により本明細書に援用される。米国特許第８８３４７６２号は、同じ材料から構築された太い繊維と細い繊維とを含むプリーツ加工可能な不織繊維構造に関する。但し、この不織繊維構造では、５００ＭＦＩを十分に下回る高粘度のポリマー溶融物の使用が必要とされ、特に、非常に小径の繊維を達成するために高粘度のポリマー溶融物が必要であることが強調されている。ハイブリッド型混繊繊維構造のプリーツ加工性及び／または成形性を改善すること、並びに、粒子または第３の成分をウェブ内に導入することが可能な方法が、依然として必要とされている。
【発明の概要】
【発明が解決しようとする課題】
【０００７】
以上のことから、メルトブロー繊維構造が、典型的には、単独でプリーツ加工可能ではないことが明らかである。したがって、容易にプリーツ加工可能であってかつプリーツ形状を維持可能であり、また、メルトブロー繊維構造の効率的な製造に資するような製造方法を使用して形成することが可能な自己支持型の単一層のメルトブロー繊維構造に対する要望がある。このような繊維構造は、プリーツ加工性を達成するための追加の層、結合剤、または繊維を要しないため、低コストの成形性／プリーツ加工性を提供する。さらに、最終的な繊維構造は、比較的薄く、単位面積当たりのプリーツ数を増大させることが可能であり、これによって、フィルター面積の増大による圧力損失が改善される。
【０００８】
混繊繊維構造を形成するための新規の改善されたシステム及び方法であって、強度及びプリーツ加工性／成形性、並びに、ウェブ内に粒子または第３の成分を「捕捉」する能力を増大させるシステム及び方法が必要とされている。
【課題を解決するための手段】
【０００９】
本発明の実施形態は、複数の繊維流が集束する２以上の種類及び／または構成のダイを含む。それぞれのダイは、異なる技術または同じ技術の異なる構成に対応するものであり、これによって、固有の不織繊維構造を形成するために異なる種類及び／または寸法の繊維を混合することが可能となる。本発明の特定の実施形態は、第３の成分をハイブリッド型混繊メルトブロー繊維構造内に捕捉することもできる。様々な実施形態において、マルチダイシステム中の少なくとも１つのダイは、同心空気型ダイであってもよく、これによって、低いメルトフローインデックスを有するポリマーをシステム内でより容易に使用することができる。このようなポリマーによって、形成されたメルトブロー繊維構造に良好な強度及び保全性を付与することができる。
【００１０】
したがって、改善されたハイブリッド型混繊繊維構造、特に、濾過特性に関して、単一のダイを使用して形成された混繊繊維構造よりも有利な特性を示すハイブリッド型混繊繊維構造を形成することができる。以下に詳述するように、本明細書に記載されたシステム及び方法は、少なくとも部分的に混繊された少なくとも２種の繊維を含み得る繊維構造を備えた不織メルトブロー材料を提供することができる。２種以上の繊維は、異なる直径を有する繊維及び／または異なる種類のポリマーからなる繊維を含むものであってもよい。
【００１１】
本発明の様々な実施形態において、不織繊維構造を製造するためのメルトブローシステムが提供される。このシステムは、複数の繊維を受け取るように配置された表面を有するコレクタ、及び、約５００以下のメルトフローインデックスを有する第１の供給液体ポリマーに流体連通する第１のダイを含むものであってもよい。第１のダイは、コレクタの表面に対向する複数の紡糸ノズルを含む。第１のダイは、それぞれのノズルを囲む個別の同心空気噴流を備えたノズルを含む同心空気型の構成を備える。第１のダイは、約１０μｍよりも小さい繊維径を有する第１の複数の繊維を引き出すように構成される。このシステムは、約５００以上のメルトフローインデックスを有する第２の供給液体ポリマーに流体連通する第２のダイを含むものであってもよい。第２のダイは、第１のダイの紡糸ノズルよりも小さいキャピラリー直径を有する複数の紡糸ノズルを含む。第２のダイは、約１０μｍよりも小さい繊維径を有する第２の複数の繊維を引き出し、第１の複数の繊維と第２の複数の繊維とがコレクタの表面上に混繊不織ウェブを形成するように配置される。繊維からなる混繊不織ウェブは、様々な繊維径を有し、第１の複数の繊維は、第２の複数の繊維よりも大きい平均直径を有している。このシステムは、コレクタの表面上の混繊不織ウェブに任意選択で第３の材料を導入するように配置された任意選択の適用装置をさらに含むものであってもよい。
【００１２】
特定の実施形態において、第２のダイは、それぞれのノズルを囲む個別の同心空気噴流を備えたノズルを含む同心空気型ダイであってもよく、または、ダイ先端部の両側からの空気流が衝突する単列キャピラリー型ダイであってもよい。様々な実施形態において、第１のダイは、約５００μｍから約８５０μｍの範囲のキャピラリー直径を有する紡糸ノズルを有するものであってもよく、第２のダイは、約１００μｍから約５００μｍの範囲のキャピラリー直径を有する紡糸ノズルを有するものであってもよい。
【００１３】
上述したメルトブローシステムの幾つかの実施形態において、第１の供給液体ポリマーは、第２の供給液体ポリマーと同じポリマー種であってもよく、第１の供給液体ポリマーの融液流動粘度は、第２の供給液体ポリマーの融液流動粘度と異なるものであってもよい。幾つかの実施形態において、第１の供給液体ポリマーは、第２の供給液体ポリマーと異なるポリマー種であってもよい。特定の実施形態において、第２の供給液体ポリマーは、第１のポリオレフィンポリマーを含むものであってもよく、第１の供給液体ポリマーは、ポリアミド、ポリエステル、エラストマー、第２のポリオレフィン、及びこれらの組合せのうちの少なくとも１つを含むものであってもよい。例えば、第２の供給液体ポリマーは、ポリプロピレンを含むものであってもよく、第１の液体供給ポリマーは、ポリブチレンテレフタレート、または、ポリ乳酸（ＰＬＡ）もしくはポリエチレンテレフタレート（ＰＥＴ）を含む他のポリエステルを含むものであってもよい。
【００１４】
特定の実施形態において、第３の材料は、粒子材料（例えば、ナノ粒子を含む粉体を含む様々な粉体）、繊維材料（例えば、連続的繊維、サブミクロン繊維、複数のカット繊維または短繊維）、複数のカプセル、及びこれらの組合せからなるグループから選択されるものであってもよい。幾つかの実施形態において、第３の材料は、複数の繊維を含むカーディングされたウェブまたは繊維構造であってもよい。幾つかの実施形態において、第３の材料は、フィルム状材料または紙材料であってもよい。
【００１５】
直径の異なる複数の混繊メルトブロー繊維を含む不織繊維構造も提供される。この不織繊維構造は、約５００以下のメルトフローインデックスを有するポリマーからなる第１の複数の繊維、及び、約５００以上のメルトフローインデックスを有するポリマーからなる第２の複数の繊維を含むものであってもよい。第１の複数の繊維と第２の複数の繊維の両方は、約１０μｍよりも小さい繊維径を有するものであってもよく、第１の複数の繊維は、第２の複数の繊維よりも大きい平均繊維径を有するものであってもよい。幾つかの実施形態において、第２のポリマーは、第１のポリオレフィンポリマーを含むものであってもよく、第１のポリマーは、ポリアミド、ポリエステル、エラストマー、第２のポリオレフィン、及びこれらの組合せのうちの少なくとも１つを含むものであってもよい。例えば、第２のポリマーは、ポリプロピレンを含むものであってもよく、第１のポリマーは、ポリブチレンテレフタレートを含むものであってもよい。様々な実施形態において、この不織繊維構造は、プリーツ加工または成形されたフィルター媒質の形をなすものであってもよい。
【００１６】
混繊メルトブロー繊維の不織繊維構造を形成する方法も提供される。この方法は、第１の液体ポリマー及び第２の液体ポリマーを本明細書に記載されるメルトブローシステムに導入するステップと、第１のダイから第１の複数の繊維を引き出すステップと、第２のダイから第２の複数の繊維を引き出すステップと、混繊メルトブロー繊維構造を形成するために、第１の複数の繊維及び第２の複数の繊維をコレクタの表面上に収集するステップとを含むものであってもよい。混繊メルトブロー繊維構造は、約５００以下のメルトフローインデックスを有するポリマーからなる第１の複数の繊維、及び、約５００以上のメルトフローインデックスを有するポリマーからなる第２の複数の繊維を含むものであってもよい。第１の複数の繊維と第２の複数の繊維の両方は、約１０μｍよりも小さい繊維径を有し、第１の複数の繊維は、第２の複数の繊維よりも大きい平均繊維径を有するものである。幾つかの実施形態において、この不織繊維構造は、プリーツ加工可能または成形可能なものであってもよい。
【００１７】
本発明は、以下の実施形態を含むが、これらによって限定されるものではない。
〔実施形態１〕
不織繊維構造を製造するためのメルトブローシステムであって、複数の繊維を受け取るように配置された表面を有するコレクタと、約５００以下のメルトフローインデックスを有する第１の供給液体ポリマーに流体連通する第１のダイと、を含み、第１のダイは、コレクタの表面に対向する複数の紡糸ノズルを含み、第１のダイは、それぞれのノズルを囲む個別の同心空気噴流を備えたノズルを含む同心空気型の構成を備え、第１のダイは、約１０μｍよりも小さい繊維径を有する第１の複数の繊維を引き出すように構成されており、約５００以上のメルトフローインデックスを有する第２の供給液体ポリマーに流体連通する第２のダイをさらに含み、第２のダイは、第１のダイの紡糸ノズルよりも小さいキャピラリー直径を有する複数の紡糸ノズルを含み、第２のダイは、約１０μｍよりも小さい繊維径を有する第２の複数の繊維を引き出し、第１の複数の繊維と第２の複数の繊維とがコレクタの表面上に混繊不織ウェブを形成するように配置され、繊維からなる混繊不織ウェブは、様々な繊維径を有し、第１の複数の繊維は、第２の複数の繊維よりも大きい平均直径を有しており、コレクタの表面上の混繊不織ウェブに任意選択で第３の材料を導入するように配置された任意選択の適用装置をさらに含む、ことを特徴とするメルトブローシステム。
【００１８】
〔実施形態２〕
任意の上述したまたは後述するメルトブローシステムの実施形態において、第２のダイは、それぞれのノズルを囲む個別の同心空気噴流を備えたノズルを含む同心空気型ダイであるか、または、ダイ先端部の両側からの空気流が衝突する単列キャピラリー型ダイであることを特徴とするメルトブローシステム。
【００１９】
〔実施形態３〕
任意の上述したまたは後述するメルトブローシステムの実施形態において、第１のダイは、約５００μｍから約８５０μｍの範囲のキャピラリー直径を有する紡糸ノズルを有し、第２のダイは、約１００μｍから約５００μｍの範囲のキャピラリー直径を有する紡糸ノズルを有することを特徴とするメルトブローシステム。
【００２０】
〔実施形態４〕
任意の上述したまたは後述するメルトブローシステムの実施形態において、第１の供給液体ポリマーは、第２の供給液体ポリマーと同じポリマー種であり、第１の供給液体ポリマーの融液流動粘度は、第２の供給液体ポリマーの融液流動粘度と異なることを特徴とするメルトブローシステム。
【００２１】
〔実施形態５〕
任意の上述したまたは後述するメルトブローシステムの実施形態において、第１の供給液体ポリマーは、第２の供給液体ポリマーと異なるポリマー種であることを特徴とするメルトブローシステム。
【００２２】
〔実施形態６〕
任意の上述したまたは後述するメルトブローシステムの実施形態において、第２の供給液体ポリマーは、第１のポリオレフィンポリマーを含み、第１の供給液体ポリマーは、ポリアミド、ポリエステル、エラストマー、第２のポリオレフィン、及びこれらの組合せのうちの少なくとも１つを含むことを特徴とするメルトブローシステム。
【００２３】
〔実施形態７〕
任意の上述したまたは後述するメルトブローシステムの実施形態において、第２の供給液体ポリマーは、ポリプロピレンを含み、第１の液体供給ポリマーは、ポリブチレンテレフタレートを含むことを特徴とするメルトブローシステム。
【００２４】
〔実施形態８〕
任意の上述したまたは後述するメルトブローシステムの実施形態において、第３の材料は、粒子材料、繊維材料、複数のカプセル、及びこれらの組合せからなるグループから選択されることを特徴とするメルトブローシステム。
【００２５】
〔実施形態９〕
任意の上述したまたは後述するメルトブローシステムの実施形態において、第３の材料は、複数の繊維を含むカーディングされたウェブもしくは繊維構造、フィルム状材料、または紙であることを特徴とするメルトブローシステム。
【００２６】
〔実施形態１０〕
不織繊維構造を製造するためのメルトブローシステムであって、混繊ウェブを形成するように構成可能な第１のダイを含み、第１のダイは、個別の同心空気噴流を伴うノズルを備えた複数列同心空気型ダイであり、第１のダイは、第１の融液粘度を有する第１のポリマーを含む第１の繊維を引き出すように構成され、混繊ウェブを形成するように構成可能な第２のダイをさらに含み、第２のダイは、個別の同心空気噴流を伴うノズルを備えた複数列同心空気型ダイであり、第２のダイは、第２の融液粘度を有する第２のポリマーを含む第２の繊維を引き出すように構成され、第１の繊維及び第２の繊維を受け取るように配置されたコレクタと、混繊ウェブに第３の材料を任意選択で導入する任意選択の適用装置と、をさらに含んでおり、第１のダイは、複数列のキャピラリーを含み、それぞれのキャピラリーは、約１００μｍから約５００μｍの範囲の直径を有し、第２のダイは、複数列のキャピラリーを含み、それぞれのキャピラリーは、約５００μｍから約８５０μｍの範囲の直径を有する、ことを特徴とするメルトブローシステム。
【００２７】
〔実施形態１１〕
任意の上述したまたは後述する不織繊維構造の実施形態において、約５００以下のメルトフローインデックスを有するポリマーからなる第１の複数の繊維、及び、約５００以上のメルトフローインデックスを有するポリマーからなる第２の複数の繊維を含み、第１の複数の繊維と第２の複数の繊維の両方は、約１０μｍよりも小さい繊維径を有し、第１の複数の繊維は、第２の複数の繊維よりも大きい平均繊維径を有している、直径の異なる複数の混繊メルトブロー繊維を含む不織繊維構造。
【００２８】
〔実施形態１２〕
任意の上述したまたは後述する不織繊維構造の実施形態において、第２のポリマーは、第１のポリオレフィンポリマーを含み、第１のポリマーは、ポリアミド、ポリエステル、エラストマー、第２のポリオレフィン、及びこれらの組合せのうちの少なくとも１つを含むことを特徴とする不織繊維構造。
【００２９】
〔実施形態１３〕
任意の上述したまたは後述する不織繊維構造の実施形態において、第２のポリマーは、ポリプロピレンを含み、第１のポリマーは、ポリブチレンテレフタレートを含むことを特徴とする不織繊維構造。
【００３０】
〔実施形態１４〕
任意の上述したまたは後述する不織繊維構造の実施形態において、プリーツ加工または成形されたフィルター媒質の形をなすことを特徴とする不織繊維構造。
【００３１】
〔実施形態１５〕
混繊メルトブロー繊維の不織繊維構造を形成する方法であって、第１の液体ポリマー及び第２の液体ポリマーを本明細書に記載されたメルトブローシステムに導入するステップと、第１のダイから第１の複数の繊維を引き出すステップと、第２のダイから第２の複数の繊維を引き出すステップと、混繊メルトブロー繊維構造を形成するために、第１の複数の繊維及び第２の複数の繊維をコレクタの表面上に収集するステップと、を含み、混繊メルトブロー繊維構造は、約５００以下のメルトフローインデックスを有するポリマーからなる第１の複数の繊維、及び、約５００以上のメルトフローインデックスを有するポリマーからなる第２の複数の繊維を含み、第１の複数の繊維と第２の複数の繊維の両方は、約１０μｍよりも小さい繊維径を有し、第１の複数の繊維は、第２の複数の繊維よりも大きい平均繊維径を有している、ことを特徴とする方法。
【００３２】
〔実施形態１６〕
任意の上述したまたは後述する混繊メルトブロー繊維の不織繊維構造を形成する方法の実施形態において、不織繊維構造は、プリーツ加工可能または成形可能であることを特徴とする方法。
【００３３】
本発明の様々な実施形態において、不織繊維構造を製造するためのメルトブローシステムが提供される。このシステムは、混繊ウェブを形成するように構成可能な第１のダイを含む。第１のダイは、個別の同心空気噴流を伴うノズルを備えた同心空気型ダイであり、第１の融液粘度を有する第１のポリマーを含む第１の繊維を引き出すように構成される。このシステムは、混繊ウェブを形成するように構成可能な第２のダイをさらに含む。第２のダイは、ダイ先端部の両側から空気流が衝突する単列キャピラリー型ダイであり、第２の融液粘度を有する第２のポリマーを含む第２の繊維を引き出すように構成される。このシステムは、第１の繊維及び第２の繊維を受け取るように配置されたコレクタと、混繊ウェブに第３の材料を任意選択で導入する任意選択の適用装置と、をさらに含む。
【００３４】
幾つかの実施形態において、第１のダイは、約５００μｍから約８００μｍの範囲の直径を有するキャピラリーを含むものであってもよい。特定の実施形態において、第２のダイは、約１００μｍから約５００μｍの範囲の直径を有するキャピラリーを含むものであってもよい。様々な実施形態において、第１のダイ及び第２のダイは、約１００μｍから約８５０μｍの範囲の同一の寸法を有するキャピラリーを含むものであってもよい。
【００３５】
上述したシステムの様々な実施形態において、第１のポリマーは、第２のポリマーと同じポリマー種であってもよく、第１の融液粘度は、第２の融液粘度と異なるものであってもよい。融液粘度は、メルトフローインデックス（ＭＦＩ）（もしくは、メルトフローレート（ＭＦＲ）として知られる）として表現された場合、例えば、約３０から約７０００の範囲であってもよい。特定の実施形態において、第１のポリマーは、第２のポリマーと異なるものであってもよい。様々な実施形態において、第１のメルトフローインデックスは、第２のメルトフローインデックスよりも低いものであってもよい。例えば、第１のメルトフローインデックスは、５００であってもよく、一方、第２のメルトフローインデックスは、１６００であってもよい。様々な実施形態において、第２の供給ポリマーは、第１のポリオレフィンポリマーを含み、第１の供給ポリマーは、ナイロン、ポリエステル、エラストマー、第２のポリオレフィン、及びこれらの組合せのうちの少なくとも１つを含むものであってもよい。例えば、第２の供給ポリマーは、ポリプロピレンを含み、第１の液体供給ポリマーは、ポリブチレンテレフタレート、またはポリ乳酸（ＰＬＡ）もしくはポリエチレンテレフタレート（ＰＥＴ）を含む他のポリエステルを含むものであってもよい。
【００３６】
幾つかの実施形態において、第１のダイは、第１のノズル寸法及び第１のノズル形状を有するものであってもよい。第２の第は、第２のノズル寸法及び第２のノズル形状を有するものであってもよい。特定の実施形態において、第１のノズル寸法及び第１のノズル形状は、第２のノズル寸法及び第２のノズル形状と異なるものである。
【００３７】
本発明の様々な実施形態には、不織繊維構造を製造するためのメルトブローシステムが含まれる。このシステムは、混繊ウェブを形成するように構成可能な第１のダイを含む。第１のダイは、ダイ先端部の両側から空気流が衝突する単列キャピラリー型ダイであり、第１の融液粘度を有する第１のポリマーを含む第１の繊維を引き出すように構成される。このシステムは、混繊ウェブを形成するように構成可能な第２のダイをさらに含む。第２のダイは、ダイ先端部の両側から空気流が衝突する単列キャピラリー型ダイであり、第２の融液粘度を有する第２のポリマーを含む第２の繊維を引き出すように構成される。このシステムは、第１の繊維及び第２の繊維を受け取るように配置されたコレクタと、混繊ウェブに第３の材料を任意選択で導入する任意選択の適用装置とをさらに含む。幾つかの実施形態において、第１のダイは、複数列のキャピラリーを含み、それぞれのキャピラリーは、約５００μｍから約８００μｍの範囲の直径を有しており、第２のダイは、複数列のキャピラリーを含み、それぞれのキャピラリーは、約１００μｍから約５００μｍの範囲の直径を有している。特定の実施形態において、第１のダイは、第１の複数のキャピラリーを含み、第２のダイは、第２の複数のキャピラリーを含んでおり、第１の複数のキャピラリーは、第２の複数のキャピラリーとは異なるパターンで配列されるものであってもよい。
【００３８】
本発明の様々な実施形態において、不織繊維構造を製造するためのメルトブローシステムが提供される。このシステムは、混繊ウェブを形成するように構成可能な第１のダイを含む。第１のダイは、個別の同心空気噴流を伴うノズルを備えた複数列同心空気型ダイであり、第１の融液粘度を有する第１のポリマーを含む第１の繊維を引き出すように構成される。このシステムは、混繊ウェブを形成するように構成可能な第２のダイをさらに含む。第２のダイは、個別の同心空気噴流を伴うノズルを備えた複数列同心空気型ダイであり、第２の融液粘度を有する第２のポリマーを含む第２の繊維を引き出すように構成される。このシステムは、第１の繊維及び第２の繊維を受け取るように配置されたコレクタと、混繊ウェブに第３の材料を任意選択で導入する任意選択の適用装置とをさらに含む。幾つかの実施形態において、第１のダイは、複数列のキャピラリーを含み、それぞれのキャピラリーは、約５００μｍから約８００μｍの範囲の直径を有しており、第２のダイは、複数列のキャピラリーを含み、それぞれのキャピラリーは、約１００μｍから約５００μｍの範囲の直径を有している。特定の実施形態において、第１のダイは、第１の複数のキャピラリーを含み、第２のダイは、第２の複数のキャピラリーを含んでおり、第１の複数のキャピラリーは、第２の複数のキャピラリーとは異なるパターンで配列されるものであってもよい。
【００３９】
メルトブローシステムの様々な実施形態において、第３の材料は、粉体、連続的繊維、電界紡糸繊維、複数のカット繊維、複数の短繊維、複数の粒子、複数のナノ粒子、複数のカプセル、及びこれらの組合せからなるグループから選択されるものであってもよい。幾つかの実施形態において、第３の材料は、複数の繊維を含むカーディングされたウェブであってもよい。幾つかの実施形態において、複数の繊維の直径は、約１μｍ以下であってもよい。あるいは、複数の繊維の直径は、約１μｍ以上であってもよい。特定の実施形態において、複数の繊維は、約５から約６０の葉部を含むマクロ繊維であり、それによって、繊維に大きな表面積を付与するものであってもよい。
【００４０】
直径の異なる複数の混繊メルトブロー繊維を含むプリーツ加工可能／成形可能な単一層不織繊維構造も提供される。幾つかの実施形態において、このプリーツ加工可能／成形可能な単一層不織繊維構造からフィルター媒質が形成されるものであってもよい。
【００４１】
プリーツ加工可能／成形可能な単一層不織繊維構造を形成する方法も提供される。この方法の実施形態は、第１のダイ及び第２のダイを混繊ウェブを形成するように配置するステップを含む。第１のダイは、個別の同心空気噴流を伴うノズルを備えた同心空気型ダイであり、第１の融液粘度を有する第１のポリマーを含む第１の繊維を引き出すように構成される。第２のダイは、ダイ先端部の両側から空気流が衝突する単列キャピラリー型ダイであり、第２の融液粘度を有する第２のポリマーを含む第２の繊維を引き出すように構成される。この方法は、第１の繊維及び第２の繊維を受け取るコレクタを配置するステップをさらに含むものであってもよい。任意選択で、この方法は、混繊ウェブに第３の材料を任意選択で導入するように構成された適用装置を配置するステップを含むものであってもよい。
【００４２】
本開示の上述した及び他の特徴、態様、並びに利点は、以下に簡単に説明する添付図面を参照しつつ、以下の詳細な説明を読むことによって明らかになるであろう。本発明は、上述した実施形態の２つ、３つ、４つ、またはこれより多くの任意の組合せを含むとともに、本開示で説明された特徴及び要素が本明細書に記載された特定の実施形態において明示的に組み合わせられているか否かに関わらず、このような特徴または要素の２つ、３つ、４つ、またはこれより多くの任意の組合せを含むものである。本開示は、文脈から明確に定まる場合を除き、開示された発明の、その様々な態様及び実施形態のうちの任意のものにおける任意の分離可能な特徴または要素が、組み合わせ可能であることが意図されているものとして見なされるべきである。
【００４３】
以上、本開示を一般的な用語で説明した。ここで、添付図面を参照するが、これらの図面は、必ずしも縮尺通りに描かれているものではない。
【図面の簡単な説明】
【００４４】
【図１】図１は、ドラム形コレクタ上に堆積される繊維のメルトブロー流を模式的に示す図である。
【図２】図２は、繊維流を集束させ、かつ繊維流中に堆積される材料を捕捉するための２つのメルトブロー用ダイ及び堆積スロットを有するシステムを模式的に示す図である。
【図３】図３は、本明細書に記載されるプリーツ加工可能な単一層不織繊維構造から形成されたフィルターの一実施形態を模式的に示す図である。
【図４】図４Ａ−Ｃは、様々な集束角度を備えるメルトブロー繊維流を模式的に示す図である。
【図５Ａ】図５Ａは、各ノズルを取り囲む同心の空気噴流を有する同心空気型のダイ技術を模式的に示す図である。
【図５Ｂ】図５Ｂは、ダイ先端部の両側からの衝突空気流を有する衝突空気型のダイ技術を模式的に示す図である。
【図６】図６は、異なるキャピラリー直径を有する２つのメルトブロー用ダイを含むメルトブローシステムを模式的に示す図である。
【図７Ａ】図７Ａ−７Ｄは、高い集束角度を備えたマルチダイシステムによって製造されたメルトブロー繊維構造の走査型電子顕微鏡（ＳＥＭ）画像である。
【図７Ｂ】図７Ａ−７Ｄは、高い集束角度を備えたマルチダイシステムによって製造されたメルトブロー繊維構造の走査型電子顕微鏡（ＳＥＭ）画像である。
【図７Ｃ】図７Ａ−７Ｄは、高い集束角度を備えたマルチダイシステムによって製造されたメルトブロー繊維構造の走査型電子顕微鏡（ＳＥＭ）画像である。
【図７Ｄ】図７Ａ−７Ｄは、高い集束角度を備えたマルチダイシステムによって製造されたメルトブロー繊維構造の走査型電子顕微鏡（ＳＥＭ）画像である。
【図８Ａ】図８Ａ−８Ｄは、中間の集束角度を備えたマルチダイシステムによって製造されたメルトブロー繊維構造のＳＥＭ画像である。
【図８Ｂ】図８Ａ−８Ｄは、中間の集束角度を備えたマルチダイシステムによって製造されたメルトブロー繊維構造のＳＥＭ画像である。
【図８Ｃ】図８Ａ−８Ｄは、中間の集束角度を備えたマルチダイシステムによって製造されたメルトブロー繊維構造のＳＥＭ画像である。
【図８Ｄ】図８Ａ−８Ｄは、中間の集束角度を備えたマルチダイシステムによって製造されたメルトブロー繊維構造のＳＥＭ画像である。
【図９Ａ】図９Ａ−９Ｄは、低い集束角度を備えたマルチダイシステムによって製造されたメルトブロー繊維構造のＳＥＭ画像である。
【図９Ｂ】図９Ａ−９Ｄは、低い集束角度を備えたマルチダイシステムによって製造されたメルトブロー繊維構造のＳＥＭ画像である。
【図９Ｃ】図９Ａ−９Ｄは、低い集束角度を備えたマルチダイシステムによって製造されたメルトブロー繊維構造のＳＥＭ画像である。
【図９Ｄ】図９Ａ−９Ｄは、低い集束角度を備えたマルチダイシステムによって製造されたメルトブロー繊維構造のＳＥＭ画像である。
【図１０Ａ】図１０Ａ−１０Ｂは、高い集束角度を備えたマルチダイシステムによって製造されたメルトブロー繊維構造のＳＥＭ画像である。
【図１０Ｂ】図１０Ａ−１０Ｂは、高い集束角度を備えたマルチダイシステムによって製造されたメルトブロー繊維構造のＳＥＭ画像である。
【図１１Ａ】図１１Ａ−１１Ｂは、低い集束角度を備えたマルチダイシステムによって製造されたメルトブロー繊維構造のＳＥＭ画像である。
【図１１Ｂ】図１１Ａ−１１Ｂは、低い集束角度を備えたマルチダイシステムによって製造されたメルトブロー繊維構造のＳＥＭ画像である。
【図１２】図１２は、２つのダイを有する装置で製造されたサンプルの濾過性能を、単一のダイシステムで製造されたサンプルの濾過性能と比較するグラフである。
【図１３Ａ】図１３Ａ−１３Ｄは、高い集束角度を備えたマルチダイシステムによって製造されたメルトブロー繊維構造のＳＥＭ画像である。
【図１３Ｂ】図１３Ａ−１３Ｄは、高い集束角度を備えたマルチダイシステムによって製造されたメルトブロー繊維構造のＳＥＭ画像である。
【図１３Ｃ】図１３Ａ−１３Ｄは、高い集束角度を備えたマルチダイシステムによって製造されたメルトブロー繊維構造のＳＥＭ画像である。
【図１３Ｄ】図１３Ａ−１３Ｄは、高い集束角度を備えたマルチダイシステムによって製造されたメルトブロー繊維構造のＳＥＭ画像である。
【図１４Ａ】図１４Ａ−１４Ｂは、低い集束角度を備えたマルチダイシステムによって製造されたメルトブロー繊維構造のＳＥＭ画像である。
【図１４Ｂ】図１４Ａ−１４Ｂは、低い集束角度を備えたマルチダイシステムによって製造されたメルトブロー繊維構造のＳＥＭ画像である。
【図１４Ｃ】図１４Ａ−１４Ｂは、低い集束角度を備えたマルチダイシステムによって製造されたメルトブロー繊維構造のＳＥＭ画像である。
【図１４Ｄ】図１４Ａ−１４Ｂは、低い集束角度を備えたマルチダイシステムによって製造されたメルトブロー繊維構造のＳＥＭ画像である。
【図１５】２つのダイを有する装置で製造されたポリプロピレンのサンプルの濾過性能を、２つのダイを有する装置で製造されたポリプロピレン／ＰＢＴの濾過性能と比較するグラフである。
【図１６Ａ】図１６Ａ及び図１６Ｂは、マルチダイシステムによって製造され、プリーツ加工されたメルトブロー繊維構造の写真である。
【図１６Ｂ】図１６Ａ及び図１６Ｂは、マルチダイシステムによって製造され、プリーツ加工されたメルトブロー繊維構造の写真である。
【発明を実施するための形態】
【００４５】
以下、本発明を、添付図面を参照しつつ詳細に説明する。図面には、本発明の（全てではなく）幾つかの実施形態が示されている。実際、これらの発明は、多くの異なる形で実施することができ、本明細書で説明される実施形態に限定されるものとして解されるべきではない。これらの実施形態は、むしろ、本明細書の開示が該当する法的要件を満たすために提供されるものである。全体を通じて、同様の要素には同様の番号が付される。本明細書及び請求項において、単数の名詞には、文脈から明確に定まる場合を除き、その意味するものが複数の場合も含まれる。
【００４６】
本発明の実施形態は、混繊ウェブを製造するための複数配列されたメルトブロー用ダイを備えている。本明細書において、「混繊」という用語は、少なくとも部分的に混合された２種以上の繊維を含むウェブを指すものとして使用される。２種以上の繊維が混繊（すなわち、混合）される程度は、以下に詳述するように、様々であってもよい。幾つかの実施形態において、集束する繊維流上に他の材料を堆積することによって、混繊ウェブにその材料が導入されるものであってもよい。
【００４７】
本明細書において、「繊維（ファイバー）」という用語は、繊維製品の基本要素であり、高いアスペクト比（例えば、少なくとも１００倍）を有するものとして定義される。加えて、「長繊維（フィラメント）」／「連続的長繊維（連続的フィラメント）」は、非常に高いアスペクト比を有する極めて長い長さの繊維である。「短繊維（ステープルファイバー）」は、連続的長繊維から切り揃えられた繊維である。「多成分繊維」という用語は、物理的性質または化学的性質が異なる２種以上のポリマーを含む繊維を意味し、二成分繊維が含まれる。本明細書において、繊維材、ウェブ、マット、バット、シートに関連して使用される「不織」という用語は、繊維に定まった配向がない、または繊維がランダムに配向された繊維構造を意味する。
【００４８】
本発明に従う繊維は、様々な態様をとり得るものであり、任意の種類の断面を有する繊維を含む。断面には、円形、長方形、正方形、長円形、三角形、及び多葉形の断面が含まれるが、これによって限定されるものではない。繊維は、単一成分（すなわち、繊維を通じて組成が均一な）繊維または多成分繊維から選択されるものであってもよい。多成分繊維は、シース／コア構造を有する繊維、海島構造を有する繊維、並びに、サイドバイサイド型、セグメント化パイ型、セグメント化クロス型、セグメント化リボン型、または、先端付き多葉型の断面を有する繊維を含むが、これによって限定されるものではない。
【００４９】
不織ウェブを製造する手段は、様々とすることができる。一般に、不織ウェブは、３つの段階で製造される。それは、ウェブ形成、結合、及び仕上げ処置である。ウェブ形成は、この技術分野で周知の任意の手段によって達成することができる。例えば、ウェブは、乾式処理、スパン処理、または湿式処理によって形成されるものであってもよい。本発明の様々な実施形態において、不織ウェブは、メルトブロー処理によって製造される。
【００５０】
メルトブロー法は、溶融ポリマー流を高速のガス噴流中に射出することによって、マイクロ繊維を製造するために使用することが可能な溶融紡糸工程である。例えば、図１、図５Ａ、及び図５Ｂに示すように、ポリマーが紡糸ノズル４から出てくると、高速のガス噴流がポリマーに衝突する。押出機１は、ポリマーを、第１のダイ３に対して、そして紡糸ノズル４を通じて供給することができる。空気は、吸気口５内に、そして空気マニホールド２内に入ることができる。次いで、高圧空気が使用されてポリマーが繊維として引き出され、この繊維をコレクタ６上に収集することができる。空気によって生じる引き出し力によって、繊維は急速に細径化され、その直径は、ノズルの直径から１００倍程縮減する。メルトブローされたウェブは、典型的には、０．１〜１０μｍの範囲の繊維を有し、単位重量当たりの面積が大きく、高い絶縁値を有し、自己結合性を有し、そして、高い防御性を伴いつつ高い通気性を有することが報告されている。
【００５１】
メルトブローにおける繊維形成工程は、その工程の空気力学に大きく依存している。例えば、高速の空気による引き出し力は、繊維の細径化の主要な要因である。一次空気システムは、溶融ポリマー流がダイを出た時点で、その溶融ポリマー流に衝突する高速の空気噴流を含む。二次横断空気流を使用して低温の空気または環境空気を供給し、押し出された長繊維を急冷するものであってもよい。例えば、Ｇｕｂｅｒｎｉｃｋ等に付与された米国特許第５０８０５６９号を参照されたい。この文献は、参照により本明細書に援用される。Ｂａｌｋに付与された米国特許第５０９８６３６号に開示されるスパン結合式ダイシステムのための二次空気急冷システムも参照されたい。この文献は、参照により本明細書に援用される。空気速度を増大させるためにダイフェースの上方のダイ先端部に凹部を設けてダイフェースの下方の空気を加速することによって、引き出し力を増大させ、繊維の細径化を促進することができる。例えば、Ａｒｓｅｎｅａｕ等に付与された米国特許出願公開第２００３／０１７３７０１号を参照されたい。このようなインセットダイでは、最大の乱流強度は、丁度ダイフェースの箇所で生じ、そこでは、絞りが最小であり、溶融ポリマーの繊維が振動し始めるとともにダイ先端部に固着する可能性がある。空気絞り部に先行する低温の二次空気流を、繊維の固化後の繊維の細径化を増大させるために使用することができる。例えば、国際公開第２００６／０３７３７１号を参照されたい。この文献は、参照により本明細書に援用される。しかしながら、このようなダイフェースの近傍での繊維の急速な冷却の結果、繊維の直径が大きくなる場合があり、また、横方向の流れは、空気絞り部の縁部に繊維を固着または集積させる可能性がある。
【００５２】
一般に、メルトブローによれば、比較的小径の繊維を形成することができる。メルトブロー繊維の直径及び他の特性は、様々な製造パラメータ（例えば、ダイ構成（詳細については後述する）、ダイのキャピラリー寸法、ポリマーの押出量、コレクタの配置、及びウェブの取扱い）を変更することによって調整することができる。ダイのキャピラリー寸法は、メルトブロー工程の間にポリマーが供給されるダイ中の穴の直径を意味する。ダイのキャピラリーの直径の増大は、製造される繊維の直径の増大の要因となり得る。ポリマーの押出量は、ポリマーの、穴毎の毎分のグラム数（ｇｈｍ）で測定することができる。押出量の増大は、製造される繊維の粗大化（すなわち、直径の増大）の要因となり得る。空気圧を減衰させることは、繊維の寸法に影響を及ぼす。圧力を上昇させると、典型的には、製造される繊維が微細化し（例えば、最大で５μｍ（例えば、約１〜５μｍ））、圧力を低下させると、製造される繊維が粗大化する（例えば、最大で約３０μｍ（例えば、約１０〜３０μｍ））。
【００５３】
本発明の特定の実施形態において、不織ウェブは、約１μｍから約１０μｍの範囲（例えば、約２μｍから約５μｍの範囲）の平均直径を有するメルトブロー繊維を含む。幾つかの実施形態において、メルトブローされた不織ウェブの平均流量細孔径は、約２０μｍ以下、または約１０μｍ以下、または約８μｍ以下、または約５μｍ以下、または約２μｍ以下、または約１μｍ以下であってもよい。メルトブロー繊維は、典型的には、単一成分繊維を含む。
【００５４】
本明細書に開示されるように、混繊ウェブを製造するために、複数配列されたメルトブロー用ダイを使用することができる。例えば、図２に示すシステムを参照されたい。例えば図１に示すように、このシステムは、第１のポリマーを第１のダイに供給する第１の押出機と、第２のポリマーを第２のダイに供給する第２の押出機とを含むものであってもよい。このシステムは、さらに、第１及び第２のダイから繊維を受け取るように配置されたコレクタを含むものであってもよい。第１及び第２のダイは、コレクタ上に混繊ウェブが形成されるように配置されるものであってもよい。任意選択で、このシステムは、混繊ウェブ内に第３の材料を任意選択で導入するための適用装置を含むものであってもよい。
【００５５】
本発明の実施形態は、複数の繊維流が集束する２以上の種類及び／または構成のダイを使用したシステムを提供する。それぞれのダイは、異なる技術または同じ技術の異なる構成に対応するものであり、これによって、固有のハイブリット型不織繊維構造を形成するために異なる種類及び／または寸法の繊維を混合することが可能となる。従来のメルトブロー用ダイの技術は、一般に、次の２つの範疇に分類される。（１）単列キャピラリー型または衝突空気型のダイ構成。これは、エクソンデザインとしても知られている。（２）複数列同心空気型のダイ構成。これは、バイアックス／シュワルツデザインとしても知られている。
【００５６】
例えば、図５Ｂに示すように、従来のメルトブロー法（すなわち、単列キャピラリー型または衝突空気型のダイ構成）では、繊維を引き出すためのダイ先端部の両側からの衝突空気流を伴う単一列の紡糸キャピラリーを有している。この工程の安全な動作圧力は、例えば、約１０ＭＰａ（１００ｂａｒ）よりも低いものである。同心空気型のメルトブロー用ダイは、複数の列の紡糸ノズルを備えており、それぞれの同心の空気噴流が繊維を細径化する。このダイでは、紡糸ノズルにおいて溶融圧力を高めることが可能となり、したがって、広い動作範囲でより高い粘度のポリマーを使用することができる。例えば、Ｒ．Ｚｈａｏ，“Ｍｅｌｔ  Ｂｌｏｗｉｎｇ  Ｐｏｌｙｏｘｙｍｅｔｈｙｌｅｎｅ  Ｃｏｐｏｌｙｍｅｒ”，Ｉｎｔｅｒｎａｔｉｏｎａｌ  Ｎｏｎｗｏｖｅｎ  Ｊｏｕｒｎａｌ，  Ｓｕｍｍｅｒ  ２００５，  ｐｐ．１９−２１（２００５）を参照されたい。この文献は、参照により本明細書に援用される。したがって、異なる種類のダイは、異なる寸法の繊維を製造し、かつ異なるポリマーを使用することができる。
【００５７】
一般的なメルトブローグレードのポリプロピレン樹脂が１００よりも高い（例えば、２４００もの）メルトフローレートを有するのに対して、現在入手可能な目的のポリマーの大部分は、１００よりも低いメルトフローレートを有している。言い換えれば、これらのポリマーのメルトブロー処理の間の溶融圧力は高いことが予想できる。同心空気型ダイでは、低いメルトフローレートを有するポリマーを使用することができる。例えば、同心空気型ダイは、ポリマーを引き出すために、約１６００のメルトフローレートを備えたポリマーから約３０以下のメルトフローレートを備えたポリマーまで使用することができる。同心空気型ダイは、それぞれ約１００μｍから約８５０μｍの範囲の直径を有するキャピラリーを含むものであってもよい。
【００５８】
本発明の様々な実施形態において、一連のダイが混繊システム中に配置され、このシステムは、第１のダイと第２のダイを含んでいる。第１のダイは、同心空気型ダイであってもよく、また、第２のダイは、同心空気型または単列穿孔穴型ダイであってもよい。第１のダイを同心空気型ダイの形で使用することは、混繊繊維構造上に直径が相対的に大きい繊維を形成するために有利である。これは、特に、直径が相対的に大きい繊維（例えば、ポリブチレンテレフタレート繊維）が、５００以下のメルトフローインデックスを有するポリマーから構成される場合に、有利である。第２のダイは、直径が相対的に小さい繊維（例えば、ポリプロピレン繊維）を形成するために使用される。第２のダイは、例えば、主として混繊繊維構造に良好な濾過性能を提供する目的のために適したものとすることができる。有利には、直径が相対的に小さい繊維のメルトフローインデックスは、約５００以上であってもよい。
【００５９】
複数のダイは、それぞれのダイとコレクタとの間に、約１０度から約９０度までの広い範囲の角度が可能となるように配置されるものであってもよい。２つのダイとコレクタの表面との間の距離及びダイ間の角度も、様々な度合いの混繊が可能となるように調整されるものであってもよい。例えば、ダイ全体からコレクタへの距離は、約１００ｍｍから約５００ｍｍの範囲であってもよい。
【００６０】
混繊メルトブローシステムの幾つかの実施形態において、このシステムは、第１のダイ及び第２のダイを含むものであってもよい。第１のダイは、第１のキャピラリー寸法を有するものであってもよく、また、第２のダイは、第２のキャピラリー寸法を有するものであってもよい。特定の実施形態において、第１のダイは、直径が相対的に大きい繊維を製造するために、約５００μｍから約８５０μｍの範囲のキャピラリーを含む。特定の実施形態において、第２のダイは、より微細な繊維を製造するために、約１００μｍから約５００μｍの範囲のキャピラリーを含む。
【００６１】
混繊メルトブローシステムの幾つかの実施形態において、このシステムは、同心空気型ダイを含むものであってもよい。このダイは、列をなして配置されるかまたは別のパターンで配置される様々に異なる寸法のキャピラリーを有している。同心空気型ダイは、有利には、直径が相対的に大きい繊維を製造するように構成され、混繊メルトブロー繊維構造に強度を付与するものである。同心空気型ダイは、例えば、約５００μｍから約６００μｍの寸法のキャピラリーを備える。このシステムは、さらに、より微細な繊維を製造するキャピラリー寸法（例えば、約１００μｍから約３００μｍのキャピラリー寸法）を備えた第２の同心空気型ダイまたは単列キャピラリー型ダイを含むものであってもよい。複数列同心空気型のダイ構成では、同じ１つのダイによって様々な寸法の繊維が供給されるように、ノズル列の間でキャピラリー寸法を変えることもできる。
【００６２】
幾つかの実施形態において、第１のダイは、第１のノズル寸法及び第１のノズル形状を含むものであってもよい。また、第２のダイは、第２のノズル寸法及び第２のノズル形状を含むものであってもよい。特定の実施形態において、第１のノズル寸法及び第１のノズル形状は、第２のノズル寸法及び第２のノズル形状とは異なるものである。
【００６３】
２つのメルトブローポリマー流が集束する態様によって、混繊の度合い（例えば、完全に混繊された構造、または、繊維のうちの幾らかが混繊された２つの層からなる構造）を定めることができる。例えば、図４Ａに示すように、約１０度から約３０度において、ウェブは、それぞれの層の繊維のうちの幾らかが混繊された層状になり得る。より高角度にすると、図４Ｂ及び図４Ｃに示すように、混繊の度合いは増大する。
【００６４】
本明細書に記載されたメルトブローシステムの様々な実施形態において、例えば図６に示すように、２つ以上のダイが、繊維間の混繊の度合いが変化するように配置されるものであってもよい。マルチダイ式メルトブローシステム６０は、第１のダイ６２及び第２のダイ６４を含むものであってもよい。例えば、第１のダイは、相対的に微細な繊維を製造するように構成されるものであってもよく、また、第２のダイは、相対的に粗大な繊維を製造するように構成されるものであってもよい。使用されるポリマーまたは製造される所望のメルトブロー繊維の種類（例えば、微細な繊維または粗大な繊維）に応じて、様々に異なる寸法のキャピラリーを有するダイを使用することができる。２つのダイの配置構成を変えることによって、２種の繊維の間の集束の度合いを制御することができる。第１の配置構成において、ダイ６２は、ダイ６２から低集束流Ａが供給されるように配置されるものであってもよい。集束の度合いが低い設定を使用すると、最初に第２のメルトブロー用ダイ６４からの繊維が形成面（例えば、ドラム形コレクタ６４）上に集積され、次いで、ダイ６２からの繊維が、第２のメルトブロー用ダイ６４からの繊維上に重ねられることになる。集束角度θを、２つのメルトブロー用ダイから来る２つの流れの間の角度として定義することができる。この低集束設定で使用される集束角度θは、例えば、約１５°から約２０°とすることができる。
【００６５】
第２の配置構成において、メルトブロー用ダイ６２は、ダイ６２から中集束流Ｂが供給されるように配置されるものであってもよい。中集束流Ｂは、第２のメルトブロー用ダイ６４から来る流れＤと、これらの流れがドラム形コレクタ６６に衝突する直前かまたはおおよそ衝突する位置において、部分的に混合される。この中集束流設定で使用される集束角度θは、例えば、約３６°から約４５°とすることができる。第３の配置構成において、メルトブロー用ダイ６２は、ダイ６２から高集束流Ｃが供給されるように配置されるものであってもよい。高集束流Ｃは、第２のメルトブロー用ダイ６４から来る流れＤと、これらの２つの流れがドラム形コレクタ６６の表面に衝突する前に空気中で混合され、それによって、２つの流れの間に多量の混繊が生じる。この高集束設定で使用される集束角度θは、例えば、約５０°から約６０°とすることができる。
【００６６】
本発明の様々な実施形態において、本明細書に記載された混繊不織繊維構造を製造するために、少なくとも１つの熱可塑性ポリマー及び／またはそれらの混合物が使用されるものであってもよい。不織混繊ウェブの形成で使用される繊維は、例えば、次のグループから選択される１つまたは複数の熱可塑性ポリマーを含むものであってもよい。このグループは、ポリエステル、コポリエステル、ポリ乳酸、ポリアミド、ポリオレフィン、ポリアクリレート、熱可塑性液晶ポリマー、及び、例えばＰＢＡＸ、ＥＬＡＳＴＯＬＬＡＮ（登録商標）、ＫＲＡＴＯＮ（登録商標）、ＨＹＴＲＥＬ（登録商標）のようなエラストマー、並びに、これらの組合せからなる。幾つかの実施形態において、単一層のメルトブロー繊維構造は、ポリエステル、コポリエステル、ポリプロピレン、ポリエチレン、または、ポリアミド型のポリマー材料、あるいは、これらの組合せを含む繊維から製造されるものであってもよい。様々な実施形態において、不織ウェブの、重量比で少なくとも約５０％、または約６０％、または約７０％、または約８０％は、ポリアミド、ポリプロピレン、ポリブチレンテレフタレート、ポリフッ化ビニリデン（ＰＶＤＦ）、ペルフルオロアルコキシアルカン（ＰＦＡ）、ＥＬＡＳＴＯＬＬＡＮ（登録商標）、ＫＲＡＴＯＮ（登録商標）、ＨＹＴＲＥＬ（登録商標）、またはこれらの組合せを含む。本明細書に記載された不織ウェブを形成するために、他の繊維グレードのポリマーを使用することもできる。本発明に係る混繊繊維構造の繊維を形成するために使用されるポリマー組成は、任意選択で、その所望の特性に悪影響を及ぼさない他の成分を含むものであってもよい。そのような成分の例には、酸化防止剤、安定剤、粒子、顔料、等々が含まれるが、これらによって限定されるものではない。これらの成分及び他の添加剤は、通常の量を使用することができる。
【００６７】
様々な実施形態において、第１のダイに供給される第１のポリマーは、第２のダイに共有される第２のポリマーと同じ種類である。特定の実施形態において、第１のポリマーは、第２のポリマーと異なるものである。幾つかの実施形態において、第１の融液粘度を有する第１のポリマー成分が第１のダイを通じて供給されるものであってもよく、また、第２の融液粘度を有する第２のポリマー成分が第２のダイを通じて供給されるものであってもよい。特定の実施形態において、第１の融液粘度は、第２の融液粘度とは異なるものであってもよい。この際、第１の融液粘度は、第２の融液粘度よりも高いものであっても、または低いものであってもよい。特定の実施形態において、第１の融液粘度は、第２の融液粘度と同じ（等しい）ものであってもよい。融液粘度は、メルトフローインデックスとして表した場合、例えば、約３０から約２４００の範囲であってもよい。ＭＦＩ／ＭＦＲは、ＩＳＯ１１３３：２００５を使用して算出され、１０分毎のグラム数として表される。メルトフローインデックスを増大することは、例えば、過酸化物のような添加剤を添加することによって、ポリマーを解重合してその分子量を低減することで可能となる。これによって、７０００という高いメルトフローインデックスが可能となる。
【００６８】
好適な実施形態において、例えば、（例えば相対的に微細な繊維を形成するために使用される）第２のダイに供給されるポリマーは、第１のポリオレフィンであってもよく、また、（例えば相対的に粗大な繊維を形成するために使用される）第１のダイに供給されるポリマーは、ポリアミド、ポリエステル、エラストマー、第２のポリオレフィン、及びこれらの組合せのうちの少なくとも１つを含むものであってもよい。相対的に粗大な繊維を形成するために使用されるポリマーの融液粘度は、相対的に微細な繊維を形成するために使用されるポリマーの粘度よりも高いものであってもよい。好適な実施形態において、第１のダイには、相対的に粗大な繊維を製造するために約５００以下（例えば、約４００以下または約３００以下。例えば、約１０から約４００）のメルトフローインデックスを有する供給液体ポリマーが供給されるものであってもよく、また、第２のダイには、相対的に微細な繊維を製造するために約５００以上（例えば、約６００以上または約７００以上（例えば、約５００から約２４００））のメルトフローインデックスを有する供給液体ポリマーが供給されるものであってもよい。特定の実施形態において、第１のダイは、約５００以下のメルトフローインデックスを有するポリマーから相対的に粗大な繊維を製造するように構成された同心空気型ダイであってもよい。
【００６９】
幾つかの実施形態において、個々の繊維流中及び／または混繊された繊維流中に、第３の材料が、構造中に「連結」されるように堆積されるものであってもよい。２つのノズルが集束する場合、この工程において、例えば、繊維（例えば、ナノ繊維／マイクロ繊維（すなわち、数マイクロメートルから１００ナノメートルより小さい寸法の範囲の直径を備えた繊維）、連続的繊維、多葉形繊維、複数のカット繊維、例えば電界紡糸または他の手段により製造された繊維のようなサブミクロン繊維、複数の短繊維、等々）、粒子（ナノ粒子を含む）、繊維のウェブ（例えば、カーディングされたウェブまたは他の繊維構造）、吸収剤、例えばフィルムまたは紙のような他の材料、及びこれらの組合せを、集束流中に堆積させることが可能である。第３の材料は、第１のダイ及び第２のダイから形成された繊維と混合され得るものである。例えば、電界紡糸繊維を集束流上に堆積させ、（例えば、それぞれ同心空気型ダイ及び単列キャピラリー型ダイからの）微細なメルトブロー繊維及び粗大なメルトブロー繊維と、集束流の中間の電界紡糸繊維からなる混繊繊維構造を形成することができる。繊維は、まだ粘着性を有しており、完全には固化していないため、堆積された材料は、繊維と結合する。
【００７０】
本発明の様々な実施形態は、プリーツ加工可能／成形可能な単一層不織繊維構造を形成するための方法を説明するものである。方法の実施形態は、混繊ウェブを形成するための第１のダイ及び第２のダイを配置するステップを含む。第１のダイは、単列穿孔穴型ダイであり、ダイ先端部の両側からの衝突空気流が、第１の融液粘度を有する第１のポリマーを含む第１の繊維を引き出すように構成される。第２のダイは、個々の同心空気噴流を伴うノズルを備える同心空気型ダイであり、第２の融液粘度を有する第２のポリマーを含む第２の繊維を引き出すように構成される。上述したように、それぞれのダイの互いに対する位置及びコレクタに対する位置によって、押し出された繊維の混繊の度合いを制御することができる。
【００７１】
この方法は、さらに、第１の背に及び第２の繊維を受け取るためのコレクタを配置するステップを含む。任意選択で、この方法は、任意選択で混繊ウェブ中に第３の材料を導入するように構成された適用装置を配置するステップを含むものであってもよい。ダイとコレクタとの間の距離は、ウェブの統合性の度合いが所望の程度に設定されるように調整可能である。例えば、この距離は、ウェブの２以上の層が混繊された後、約１０ｃｍから約５０ｃｍに調整されるものであってもよい。
【００７２】
好適な実施形態において、混繊されたメルトブロー繊維の不織繊維構造を形成する方法は、第１の液体ポリマー及び第２の液体ポリマーを、本明細書に記載されたメルトブローシステムに導入し、第１のダイから第１の複数の繊維を引き出し、第２のダイから第２の複数の繊維を引き出すステップを含むものであってもよい。この方法は、さらに、混繊メルトブロー繊維構造を形成するために、第１の複数の繊維及び第２の複数の繊維をコレクタの表面上に収集するステップを含むものであってもよい。混繊メルトブロー繊維構造は、例えば、約５００以下のメルトフローインデックスを有するポリマーから形成された第１の複数の繊維、及び、約５００以上のメルトフローインデックスを有するポリマーから形成された第２の複数の繊維を含むものであってもよい。第１の複数の繊維及び第２の複数の繊維の両方は、１０μｍよりも小さい繊維径を有し、但し、第１の複数の繊維は、第２の複数の繊維の平均繊維径（例えば、約１μｍから約５μｍ）よりも大きな平均繊維径（例えば、約５μｍから約１０μｍ）を有するものであってもよい。繊維径は、ＳＥＭ画像を使用した繊維の外観検査によって測定することができる。本明細書に記載した繊維径は、個別の繊維に関するものであり、より大きな直径が観測される繊維構造中の複数の繊維の凝集部に関するものではない。
【００７３】
有利には、本発明は、異なるメルトフローインデックス及び異なる平均繊維径を有する複数のポリマーから形成することができ、混繊ウェブに強度を付与する相対的に粗大な繊維成分（例えば、ＰＢＴのようなポリエステル）、及び、良好な濾過性能を付与する相対的に微細な繊維成分（例えば、ＰＰのようなポリオレフィン）を備える混繊メルトブロー繊維構造を形成するための方法及びシステムを提供するものである。相対的に粗大な繊維成分を製造するための同心空気型ダイの使用によって、比較的高いメルトフローインデックスを有するポリマーを良好な押出速度で使用することが可能となる。驚くべきことに、本発明に従って混繊メルトブロー繊維構造を形成することによって、良好な濾過性能を示す濾過媒体を提供することができることが分かった。特定の実施形態において、混繊メルトブロー繊維構造は、製造を複雑化する可能性のある追加のスクリムまたは他の繊維構造を使用することなく、プリーツ加工可能／成形可能である。
【００７４】
様々な実施形態において、メルトブローシステムは、様々に異なる直径の混繊メルトブロー繊維を含むプリーツ加工可能／成形可能な単一層不織繊維構造を形成することができる。好適な実施形態において、様々に異なる直径の混繊メルトブロー繊維を含む不織繊維構造は、上述した方法及びシステムによって形成することができる。この不織繊維構造は、約５００以下のメルトフローインデックスを有するポリマーから形成された第１の複数の繊維、及び、約５００以上のメルトフローインデックスを有するポリマーから形成された第２の複数の繊維を含む。
【００７５】
粗大繊維成分と微細繊維成分の相対的な量は、様々とすることができる。但し、粗大繊維成分を、重量の観点から、混繊メルトブロー繊維構造中の主な繊維成分とすることが有利である。例えば、粗大繊維成分は、少なくとも約５０重量％（例えば、少なくとも約５５重量％または少なくとも約６０重量％）の量だけ存在するものであってもよい。特定の実施形態において、粗大繊維成分は、繊維構造の全重量に基づいて、少なくとも約７０重量％または少なくとも約８０重量％の量だけ存在するものであってもよい。
【００７６】
メルトブローウェブの秤量（Ｗ）及び厚み（ｔ）は、測定することができる。例えば、布の単位面積当たりの質量（重量）のための標準試験法（ＡＳＴＭ  Ｄ３７７６）を使用して、本明細書に記載された繊維構造の秤量を測定することができる。本発明の様々な実施形態において、混繊メルトブロー繊維構造は、約４５から約１５０ｇｓｍ（グラム毎平方メートル）、約４０から約９０ｇｓｍ、約４０から約５０ｇｓｍ、または、約４０から約４５ｇｓｍの秤量を有するものであってもよい。本発明の様々な実施形態において、混繊メルトブロー繊維構造は、約３００〜１２００μｍ、約４００〜８００μｍ、または、約４００〜６００μｍの厚みを有するものであってもよい。
【００７７】
繊維構造の充填率（solidity）も算出することができる。充填率（α）は、次の式を使用して計算できる。
【数１】
2017519913.tif 000003
ここで、ρｆは、繊維密度である。
本発明の様々な実施形態において、混繊メルトブロー繊維構造は、約４から約２０％、約５から約１５％、または、約６から約１２％の充填率を有するものであってもよい。
【００７８】
さらに、繊維構造の濾過特性を測定することもできる。濾過性能は、ＴＳＩ社製モデル３１６０フィルター試験装置を使用して、５．３ｃｍ／秒の面風速で評価することができる。例えば、０．３μｍの粒子を使用して捕集効率を測定することができる。捕集効率（Ｅ）、圧力損失（Δｐ）、及び、性能指数（Ｑ．Ｆ．）を記録することができる。性能指数（Ｑ．Ｆ．）は、次式で定義される。
【数２】
2017519913.tif 000004
ここで、Ｐは、粒子透過率（Ｐ＝１−Ｅ／１００）である。
【００７９】
本発明の様々な実施形態において、混繊メルトブロー繊維構造は、約５から約２０Ｐａの圧力損失において、約２０から約５０％の捕集効率を有するものであってもよい。例えば、混繊メルトブロー繊維構造は、約２０から約４０Ｐａの圧力損失において、約２５から約５５％の捕集効率を有するものであってもよい。例えば、混繊メルトブロー繊維構造は、約４０から約６０Ｐａの圧力損失において、約３５から約５５％の捕集効率を有するものであってもよい。本発明の様々な実施形態において、混繊メルトブロー繊維構造は、約０．０１から約０．０５Ｐａ−１、約０．０１から約０．０２５Ｐａ−１、または、約０．０１から約０．０１５Ｐａ−１の性能指数を有するものであってもよい。特定の実施形態において、性能指数は、少なくとも約０．０１０Ｐａ−１、または、少なくとも約０．０１４Ｐａ−１、または、少なくとも約０．０２０Ｐａ−１として、表すことができる。
【００８０】
幾つかの実施形態において、フィルター媒質は、プリーツ加工可能／成形可能な単一層不織繊維構造から形成することができる。例えば、図３に示す、プリーツ（ひだ）３５を備えるフィルター３０を参照されたい。また、本発明に係るプリーツ加工された混繊不織繊維構造を示す図１６を参照されたい。
【００８１】
〔実験〕
本発明を、以下の例を用いてより詳細に説明する。これらの例は、本発明を説明するために記載されたものであり、本発明を限定するものとして解されるべきものではない。
【００８２】
例１
異なる寸法のキャピラリーを有する２つ以上のダイを有することによって、微細繊維と粗大繊維の混繊繊維構造を形成することができる。代わりに、２つ以上の同様のダイまた異なるダイを使用することもできる。但し、キャピラリーの押出量は、微細繊維及び粗大繊維が形成されるよう調整される。好適な実施形態において、２つの異なる種類のダイが使用される。この際、一方は、同心空気型の設計に基づき、他方は、単列穿孔穴型の設計に基づく。
【００８３】
例２
２つ以上のメルトブロー用ダイと、メルトブロー繊維流中に電界紡糸繊維ウェブを射出する電界紡糸繊維流とを有することによって、メルトブローウェブと電界紡糸ウェブの混線繊維構造を形成することができる。ドラム形のコレクタは、電界紡糸システムのグランドとして機能する。このようなシステムの利点は、同心空気型ダイ及びＰＥＴ、ＰＢＴ等のようなポリマーを使用して、（プリーツ加工／成形のため）及び前置フィルターのための比較的大きな繊維層を形成することができ、かつ、２つの集束するメルトブロー繊維流の中間に堆積される電界紡糸繊維の層を形成することができることである。したがって、微細繊維の層の間に及び／または微細繊維の層と少なくとも部分的に混繊されるように、繊維の第３の層が挿入されるものであってもよい。
【００８４】
例３
２つ以上のメルトブロー用ダイを有すること、及び、集束するメルトブロー繊維流中に繊維及び／またはウェブを堆積することで、ばら繊維（loose fiber）及び／または短繊維の形でカット繊維を堆積することによって、メルトブロー繊維の混繊繊維構造を形成することができる。繊維は、回転するブラシまたはコレクタを使用して粒子が投入及び添加される粉体塗装装置中の粒子の堆積と同様の技術を使用することによって、堆積される。
【００８５】
例４
２つ以上のメルトブロー用ダイを有すること、及び、粉体、粒子、及び／またはパルプをメルトブロー繊維の集束流中に堆積することによって、粒子、パルプ等とメルトブロー繊維の混繊繊維構造を形成することができる。粒子は、活性炭、金属有機構造体（ＭＯＦ）、ＺＩＦ、セラミック、金属酸化物等であってもよい。
【００８６】
例５
キャピラリーの寸法が異なる２つ以上の同種のダイを有することによって、微細繊維と粗大繊維の混繊繊維構造を形成することができる。好適な実施形態において、２つの同種のダイが使用される。この際、一方のダイは、５００から８５０μｍの範囲のキャピラリーを備えた同心空気型の設計に基づき、第２のダイは、１００から５５０μｍの範囲のキャピラリーを備えた同心空気型の設計に基づく。
【００８７】
例６
キャピラリーの寸法が異なる２つ以上の同種のダイを有することによって、微細繊維と粗大繊維の混繊繊維構造を形成することができる。好適な実施形態において、２つの同種のダイが使用される。この際、一方のダイは、５００から８５０μｍの範囲のキャピラリーの単一の列を備えた単列衝突空気型の設計に基づき、第２のダイは、１００から５５０μｍの範囲のキャピラリーを備えた単列キャピラリー型の設計に基づく。
【００８８】
例７
キャピラリーの寸法が異なる２つ以上の同種のダイを有することによって、微細繊維と粗大繊維の混繊繊維構造を形成することができる。好適な実施形態において、２つの同種のダイが使用される。この際、一方のダイは、２５．４ｍｍ（１インチ）当たり２０から３０個の５００から８５０μｍの範囲の直径を有するキャピラリーの単一の例を備えた単列衝突空気型の設計に基づき、第２のダイは、２５．４ｍｍ（１インチ）当たり３０から５０個の１００から５５０μｍの範囲の直径を有するキャピラリーを備えた単列キャピラリー型の設計に基づく。
【００８９】
例８−２２
例えば、図６に示すような、２つの同心空気型ダイを有するマルチダイ式メルトブローシステムを使用して、混繊メルトブロー繊維構造の例が製造された。マルチダイ式メルトブローシステム６０は、２つのメルトブロー用ダイを含む。１つのメルトブロー用ダイ６２は、２２８μｍの直径を備えるキャピラリーを有し、微細繊維を形成する。第２のダイ６４は、５０８μｍの直径を備えるキャピラリーを有し、粗大繊維を形成する。使用されるポリマー及び製造する所望の種類のメルトブロー繊維（例えば、微細繊維または粗大繊維）に応じて、異なる寸法のキャピラリーを有するダイを使用することもできる。
【００９０】
例えば、図６に示すように、２つのダイの配置構成を変えることによって、集束の度合いを制御することができる。集束角度θは、２つのメルトブロー用ダイからの２つの流れの間の角度として定義できる。この場合の低集束設定で使用される集束角度θは、約１５°から約２５°とすることができる。この場合の中間集束設定で使用される集束角度θは、約３５°から約４５°とすることができる。この場合の高集束設定で使用される集束角度θは、約５０°から約６０°とすることができる。
【００９１】
例８−２２では、Ｌｙｏｎｄｅｌｌｂａｓｅｅｌｌ社から供給されている、５００のメルトフローレートを有するポリプロピレン樹脂のＭＥＴＯＣＥＮＥ（登録商標）ＭＦ６５０Ｗが使用されている。両方のダイに同じポリマーが使用された。空気流及び押出量は、繊維径を変化させた。集束角度も、変化させた。例８−２２の詳細な製造条件は、以下の表１に示されている。繊維比は、混繊ウェブを構成する２種の複数の繊維の質量または重量の比として記載されている。
【００９２】
【表１】
2017519913.tif 000005
【００９３】
ＴＳＩ社製３１６０フィルター試験装置を使用し、５．３ｃｍ／秒の面風速で濾過性能を評価した。捕集効率を測定するために、０．３μｍの粒子を使用した。捕集効率（Ｅ）、圧力損失（Δｐ）、及び性能指数（Ｑ．Ｆ．）を記録した。例８−２２で製造された繊維構造の特性は、以下の表２に示されている。
【００９４】
【表２】
2017519913.tif 000006
【００９５】
例えば、図７Ａ−７Ｄには、高い集束角度を使用した例のＳＥＭ画像が示されている。それぞれの繊維構造のサンプルには、小キャピラリー側と大キャピラリー側の２つの面がある。図７Ａには、上表に記載されたパラメータに従って製造された例番号１０の繊維構造の小キャピラリー側が示されている。図７Ｂには、上表に記載されたパラメータに従って製造された例番号１０の繊維構造の大キャピラリー側が示されている。図７Ｃには、上表に記載されたパラメータに従って製造された例番号１１の繊維構造の小キャピラリー側が示されている。図７Ｄには、上表に記載されたパラメータに従って製造された例番号１１の繊維構造の大キャピラリー側が示されている。これらのＳＥＭ画像に示されるように、高い集束角度でメルトブローされたサンプルの２つの面の外観は同様のものであり、区別するのは困難である。
【００９６】
例えば、図８Ａ−８Ｄには、中間の集束角度を使用した例のＳＥＭ画像が示されている。上述したように、それぞれの繊維構造のサンプルには、小キャピラリー側と大キャピラリー側の２つの面がある。図８Ａには、上表に記載されたパラメータに従って製造された例番号１５の繊維構造の小キャピラリー側が示されている。図８Ｂには、上表に記載されたパラメータに従って製造された例番号１５の繊維構造の大キャピラリー側が示されている。図８Ｃには、上表に記載されたパラメータに従って製造された例番号１６の繊維構造の小キャピラリー側が示されている。図８Ｄには、上表に記載されたパラメータに従って製造された例番号１６の繊維構造の大キャピラリー側が示されている。これらのＳＥＭ画像に示されるように、中間の集束角度でメルトブローされたサンプルの２つの面の外観は同様のものであるが、高い集束角度のサンプルの２つの面よりは区別し易くなっている。
【００９７】
例えば、図９Ａ−９Ｄには、低い集束角度を使用した例のＳＥＭ画像が示されている。それぞれの繊維構造のサンプルには、小キャピラリー側と大キャピラリー側の２つの面がある。図９Ａには、上表に記載されたパラメータに従って製造された例番号２０の繊維構造の小キャピラリー側が示されている。図９Ｂには、上表に記載されたパラメータに従って製造された例番号２０の繊維構造の大キャピラリー側が示されている。図９Ｃには、上表に記載されたパラメータに従って製造された例番号２１の繊維構造の小キャピラリー側が示されている。図９Ｄには、上表に記載されたパラメータに従って製造された例番号２１の繊維構造の大キャピラリー側が示されている。これらのＳＥＭ画像に示されるように、低い集束角度でメルトブローされたサンプルの２つの面の外観は、相当に異なっている。これらの２つの面は、高い集束角度または中間の集束角度のサンプルの２つの面よりも区別し易い。
【００９８】
例２３−２８
図６に示して上述したような２つの同心空気型ダイを有するマルチダイ式メルトブローシステムを使用して、混繊メルトブロー繊維構造の例を製造した。
例２３−２８は、Ｌｙｏｎｄｅｌｌｂａｓｅｅｌｌ社から供給されている、５００のメルトフローレートを有するポリプロピレン樹脂のＭＥＴＯＣＥＮＥ（登録商標）ＭＦ６５０Ｗを含む。両方のダイに同じポリマーが使用された。０．１０２ｇｈｍの押出量を有する第２のダイによって供給される粗大繊維中に微細繊維を混繊させるために、第１のダイには０．０２３ｇｈｍの低い押出量が使用された。集束角度は、その詳細を上述したように変化させた。例８−２２２の詳細な製造条件は、以下の表３に示されている。
【００９９】
【表３】
2017519913.tif 000007
【０１００】
ＴＳＩ社製３１６０フィルター試験装置を使用し、５．３ｃｍ／秒の面風速で濾過性能を評価した。捕集効率を測定するために、０．３μｍの粒子を使用した。例２３−２８で製造された繊維構造の特性は、以下の表４に示されている。
【０１０１】
【表４】
2017519913.tif 000008
【０１０２】
例えば、図１０Ａ−１０Ｂには、高い集束角度を使用した例のＳＥＭ画像が示されている。それぞれの繊維構造のサンプルには、小キャピラリー側と大キャピラリー側の２つの面がある。図１０Ａには、上表に記載されたパラメータに従って製造された例番号２５の繊維構造の小キャピラリー側が示されている。図１０Ｂには、上表に記載されたパラメータに従って製造された例番号２５の繊維構造の大キャピラリー側が示されている。
【０１０３】
例えば、図１１Ａ−１１Ｂには、低い集束角度を使用した例のＳＥＭ画像が示されている。それぞれの繊維構造のサンプルには、小キャピラリー側と大キャピラリー側の２つの面がある。図１１Ａには、上表に記載されたパラメータに従って製造された例番号２８の繊維構造の小キャピラリー側が示されている。図１１Ｂには、上表に記載されたパラメータに従って製造された例番号２８の繊維構造の大キャピラリー側が示されている。上述した例８−２２と同様に、低い集束角度でメルトブローされたサンプルの２つの面の外観は、相当に異なっている。これらの２つの面は、高い集束角度のサンプルの２つの面よりも区別し易い。
【０１０４】
比較例２９−３１
単一ダイ式のＲＥＩＣＯＦＩＬ（登録商標）メルトブロー装置（単列衝突空気型）を使用して、比較例２９−３１を製造した。このダイは、４００μｍの直径を備えるキャピラリーを有する。これらのサンプルの秤量は、例８−２８のうちの幾つかど同様に、約４０ｇｓｍであった。例２９及び例３０は、５００のメルトフローインデックスを有するポリプロピレンを含む。特に、例２９及び例３０には、Ｌｙｏｎｄｅｌｌｂａｓｅｅｌｌ社から供給されている、ＭＥＴＯＣＥＮＥ（登録商標）ＭＦ６５０Ｗが使用された。例３１は、１２００のメルトフローインデックスを有するポリプロピレンを含む。特に、例３１には、Ｌｙｏｎｄｅｌｌｂａｓｅｅｌｌ社から供給されている、ＭＥＴＯＣＥＮＥ（登録商標）ＭＦ６５０Ｘが使用された。例２９−３１の詳細な製造条件は、以下の表５に示されている。
【０１０５】
ウェブの秤量及び厚みを測定した。また、ＴＳＩ社製３１６０フィルター試験装置を使用し、５．３ｃｍ／秒の面風速で濾過性能を評価した。捕集効率を測定するために、０．３μｍの粒子を使用した。例２９−３１で製造された繊維構造の特性は、以下の表５に示されている。
【０１０６】
【表５】
2017519913.tif 000009
【０１０７】
図１２は、２つのダイを備えた装置を使用して製造された例（例８−２８）と、単一ダイ式のシステムを使用して（すなわち、複数の繊維流を混繊させることなく）製造された比較例２９−３１の濾過性能を比較するグラフである。図に示されるように、２つのダイを備えた装置を使用して製造された例は、略同一の圧力損失において相対的に高い捕集効率を示している。さらに、例８−２８の性能指数は、例２９−３１の性能指数よりも大幅に高い。これは、微細繊維と粗大繊維が混繊された本発明に係るメルトブロー繊維構造に関して、濾過性能が向上したことを示している。
【０１０８】
例３２−４２
図６に示して上述したような２つの同心空気型ダイを有するマルチダイ式メルトブローシステムを使用して、混繊メルトブロー繊維構造の例を製造した。
例３２−４２は、Ｌｙｏｎｄｅｌｌｂａｓｅｅｌｌ社から供給されている、５００のメルトフローレートを有するポリプロピレン樹脂のＭＥＴＯＣＥＮＥ（登録商標）ＭＦ６５０Ｗ、及び、ＤｕＰｏｎｔ社から供給されている、３３ｇ／１０分のメルトフローレートを有するポリブチレンテレフタレート（ＰＢＴ）樹脂のＣＲＡＳＴＩＮ（登録商標）ＦＧＳ６００Ｆ４０ＮＣ０１０を含む。粗大繊維流は、ＰＢＴを含むダイ２（例えば、図６のシステム６０におけるダイ６４）から射出され、微細繊維流は、ポリプロピレンを含むダイ１（例えば、図６のシステム６０におけるダイ６２）から射出される。例３２−４２の詳細な製造条件は、以下の表６に示されている。
【０１０９】
【表６】
2017519913.tif 000010
【０１１０】
ウェブの秤量及び厚みを測定した。また、ＴＳＩ社製３１６０フィルター試験装置を使用し、５．３ｃｍ／秒の面風速で濾過性能を評価した。捕集効率を測定するために、０．３μｍの粒子を使用した。例３２−４２で製造された繊維構造の特性は、以下の表７に示されている。
【０１１１】
【表７】
2017519913.tif 000011
【０１１２】
例えば、図１３Ａ−１３Ｄには、高い集束角度を使用した例のＳＥＭ画像が示されている。それぞれの繊維構造のサンプルには、小キャピラリー側と大キャピラリー側の２つの面がある。図１３Ａには、上表に記載されたパラメータに従って製造された例番号３２の繊維構造の小キャピラリー側が示されている。図１３Ｂには、上表に記載されたパラメータに従って製造された例番号３２の繊維構造の大キャピラリー側が示されている。図１３Ｃには、上表に記載されたパラメータに従って製造された例番号３５の繊維構造の小キャピラリー側が示されている。図１３Ｄには、上表に記載されたパラメータに従って製造された例番号３５の繊維構造の大キャピラリー側が示されている。
【０１１３】
例えば、図１４Ａ−１４Ｄには、低い集束角度を使用した例のＳＥＭ画像が示されている。それぞれの繊維構造のサンプルには、小キャピラリー側と大キャピラリー側の２つの面がある。図１４Ａには、上表に記載されたパラメータに従って製造された例番号３８の繊維構造の小キャピラリー側が示されている。図１４Ｂには、上表に記載されたパラメータに従って製造された例番号３８の繊維構造の大キャピラリー側が示されている。図１４Ｃには、上表に記載されたパラメータに従って製造された例番号４１の繊維構造の小キャピラリー側が示されている。図１４Ｄには、上表に記載されたパラメータに従って製造された例番号４１の繊維構造の大キャピラリー側が示されている。上述した例と同様に、低い集束角度でメルトブローされたサンプルの２つの面の外観は、相当に異なっている。これらの２つの面は、高い集束角度のサンプルの２つの面よりも区別し易い。
【０１１４】
図１５は、例３２−４２及び例８−２８のＰＰ混繊サンプルにおいて、２つのダイを備えた装置を使用して製造されたポリプロピレンのサンプルの濾過性能を、２つのダイを備えた装置を使用して製造されたＰＰ／ＰＢＴサンプルの濾過性能と比較するグラフである。明らかに、混繊ＰＰ／ＰＢＴ繊維構造は、ＰＰのみのサンプルと比較して、同等の圧力損失において高い捕集効率を示している。
【０１１５】
特定の市販のフィルター媒質について、試験前にＥＮ７７９規格に準拠してＩＰＡ浸漬で放電させ、フィルター製造の間に導入された静電気を除去したとき、約１０〜２５Ｐａの圧力損失における捕集効率は約２〜１５％、約２５〜４０Ｐａの圧力損失における捕集効率は約５〜２５％、約４０〜６０Ｐａの圧力損失における捕集効率は、約２０〜３０％である。したがって、図１５から明らかなように、本発明に従う２つのダイを備えた装置を使用して製造された混繊サンプルは、特定の市販のフィルター媒質よりも濾過性能が向上している。
【０１１６】
例３３及び例３９の繊維構造は、ディジタルＣＮＣ制御のブレードプリーツ加工機を使用してプリーツ加工された。例えば、図１６Ａ及び図１６Ｂに示すように、これらの繊維構造は、良好にプリーツ加工され、かつ自立可能なものであった。
【０１１７】
比較例４３−４４
比較例４３−４４は、図６に示すマルチダイシステムの第２のダイ６４（同心空気型）のみを使用して製造されたものである。例４３−４４は、５００のメルトフローレートを有するポリプロピレンを含む。特に、例４３−４４には、Ｌｙｏｎｄｅｌｌｂａｓｅｅｌｌ社から供給されているＭＥＴＯＣＥＮＥ（登録商標）ＭＦ６５０Ｗが使用された。例４３−４４で製造された繊維構造の特性は、以下の表８に示されている。
【０１１８】
【表８】
2017519913.tif 000012
【０１１９】
ウェブの秤量及び厚みを測定した。また、ＴＳＩ社製３１６０フィルター試験装置を使用し、５．３ｃｍ／秒の面風速で濾過性能を評価した。捕集効率を測定するために、０．３μｍの粒子を使用した。例４３−４４で製造された繊維構造の特性は、以下の表９に示されている。
【０１２０】
【表９】
2017519913.tif 000013
【０１２１】
これらの比較例の濾過試験の結果を図１５のデータと比較すると、単一ダイによる（すなわち、複数の繊維流の混繊がない）比較例は、同等の濾過性能を備えないことが明らかである。例えば、本例における全ての混繊サンプルは、１０Ｐａと２０Ｐａの間の圧力損失において２０％よりも高い捕集効率を示している。
【０１２２】
本発明が属する技術分野の当業者は、上述した説明中に開示された教示の利益を有する本発明の多くの修正及び他の実施形態に容易に想到するものである。したがって、本発明は、開示された特定の実施形態に限定されるものではなく、かつ、他の実施形態は、添付請求項の範囲内に含まれることが意図されているものとして理解されるべきである。本明細書において特定の用語が使用されていたとしても、それらの用語は一般的かつ説明的な意味でのみ使用されており、限定を目的とするものではない。
【図１】
2017519913.tif 000014
【図２】
2017519913.tif 000015
【図３】
2017519913.tif 000016
【図４Ａ】
2017519913.tif 000017
【図４Ｂ】
2017519913.tif 000018
【図４Ｃ】
2017519913.tif 000019
【図５Ａ】
2017519913.tif 000020
【図５Ｂ】
2017519913.tif 000021
【図６】
2017519913.tif 000022
【図７Ａ】
2017519913.tif 000023
【図７Ｂ】
2017519913.tif 000024
【図７Ｃ】
2017519913.tif 000025
【図７Ｄ】
2017519913.tif 000026
【図８Ａ】
2017519913.tif 000027
【図８Ｂ】
2017519913.tif 000028
【図８Ｃ】
2017519913.tif 000029
【図８Ｄ】
2017519913.tif 000030
【図９Ａ】
2017519913.tif 000031
【図９Ｂ】
2017519913.tif 000032
【図９Ｃ】
2017519913.tif 000033
【図９Ｄ】
2017519913.tif 000034
【図１０Ａ】
2017519913.tif 000035
【図１０Ｂ】
2017519913.tif 000036
【図１１Ａ】
2017519913.tif 000037
【図１１Ｂ】
2017519913.tif 000038
【図１２】
2017519913.tif 000039
【図１３Ａ】
2017519913.tif 000040
【図１３Ｂ】
2017519913.tif 000041
【図１３Ｃ】
2017519913.tif 000042
【図１３Ｄ】
2017519913.tif 000043
【図１４Ａ】
2017519913.tif 000044
【図１４Ｂ】
2017519913.tif 000045
【図１４Ｃ】
2017519913.tif 000046
【図１４Ｄ】
2017519913.tif 000047
【図１５】
2017519913.tif 000048
【図１６Ａ】
2017519913.tif 000049
【図１６Ｂ】
2017519913.tif 000050
【国際調査報告】
2017519913.tif 000051
2017519913.tif 000052
2017519913.tif 000053